(57)【要約】本発明は、特定の記録波長を有するレーザービームの放射時にマークを形成するように構成された少なくとも１つの記録層（１６）を含み、前記記録層を構成する材料は、前記記録波長よりも１００ｎｍから２５０ｎｍ高い波長にて吸収極大を有する、光記憶媒体（１０）に関する。更に、本発明は、かかる光記憶媒体（１０）を形成するための材料の用途を言及する。【特許請求の範囲】
【請求項１】
光記憶媒体であって、
特定の記録波長を有するレーザービームの放射時にマークを形成するように構成された少なくとも１つの記録層を含み、
前記記録層を構成する材料は、前記記録波長よりも１００ｎｍから２５０ｎｍ長い波長にて吸収極大を有する、光記憶媒体。
【請求項２】
前記記録層を構成する材料は、有機色素化合物である、請求項１に記載の光記憶媒体。
【請求項３】
前記記録波長は、３５０ｎｍから４５０ｎｍの範囲内である、請求項１又は２に記載の光記憶媒体。
【請求項４】
前記有機色素化合物は、ＤＶＤ−Ｒ若しくはＤＶＤ＋Ｒ上の記録層を形成するのにも適するものである、請求項２に記載の光記憶媒体。
【請求項５】
前記有機色素化合物は、ＣＤ−Ｒ上の記録層を形成するのにも適するものである、請求項２に記載の光記憶媒体。
【請求項６】
特定の記録波長を有するレーザービームの放射時にマークを形成するように構成された光記憶媒体の記録層を形成するための材料の使用方法であって、
前記材料は、前記光記憶媒体の記録に用いられる記録波長よりも１００ｎｍから２５０ｎｍ長い波長にて吸収極大を有する、方法。
【発明の詳細な説明】
【技術分野】
【０００１】
本発明は、特定の記録波長を有するレーザービームの放射時にマークを形成するように構成された少なくとも１つの記録層を含む光記憶媒体に関する。
【背景技術】
【０００２】
一般的に、スパッタリングされた無機層ベースの記録媒体と色素被覆型の記録媒体とは異なる。前者は、非常に良好な性能を提供するが、後者に比べて通常高価である。
【０００３】
過去に使用されてきた色素に対する一般的な“設計法則”は、固体の色素膜の最大の光吸収係数ｋは、記録波長よりも約３０−１００ｎｍ短い波長で生ずるべきであるということである。従って、最大吸収は、ＤＶＤ−Ｒに対しては５５０−６２０ｎｍ、ＣＤ−Ｒに対しては６８０−７５０ｎｍで現れる。この設計法則に従って設計された光記憶媒体は、高い変調及びそれ故に良好な信号品質を提供する記録波長で約２．０−２．５の高い屈折率ｎを保証する。最終的な低い吸収係数ｋは、高い反射性を保証する。
【０００４】
図１及び図２は、先行技術による色素被覆型のＣＤ−Ｒ及び色素被覆型のＤＶＤ−Ｒの図を示す。図１及び図２では、横軸は波長λをｎｍで示し、縦軸は、屈折率ｎと吸収係数ｋをそれぞれ示す。図１の例では、色素被覆型のＣＤ−Ｒに関して上側の曲線が屈折率ｎを、下側の曲線が吸収係数ｋを、それぞれ波長に対して示す。図２の例は、色素被覆型のＤＶＤ−Ｒに関して上側の曲線が屈折率ｎを、下側の曲線が吸収係数ｋを、それぞれ波長に対して示す。図１及び図２の例で使用される色素は、上記の設計法則に従って設計されている。
【発明の開示】
【発明が解決しようとする課題】
【０００５】
色素被覆型の記録媒体のコスト関連の利点が、約４０５ｎｍの青の波長を有するレーザービームを放出する記憶装置を介して記録されるように構成されたディスクであるブルーレイディスク（ＢＤ）との組み合わせで達成される場合、上述の設計法則は、約３００−３７０ｎｍの範囲内の最大吸収を持つ色素が各種ＢＤ−Ｒに対して設計されるべきことを暗示するだろう。かかる小さい波長吸収は、結果としてあまり強い吸収を有さない（小さいダイポール要素）短い共役系で可能であるだけであるので、かかる有機材料を製造することが困難である場合でも、かかる色素は実際に存在する。
【０００６】
残念ながら、これらの色素では、良好な安定性、適切な溶剤での溶解性、鋭い分解範囲等のような、他の要求と、最大吸収に関する光挙動を組み合わせることに問題がある。従って、今のところ、実際の使用に対して全ての良好な特性を組み合わせる色素から作成された記録層を有するブルーレイディスクは存在しない。
【０００７】
それ故に、本発明の目的は、低コストで良好な性能を提供する代替的な光記録媒体を提供することである。
【課題を解決するための手段】
【０００８】
この目的は、請求項１による光記録媒体及び請求項６による材料に使用方法（用途）により解決される。更なる効果的な発展は従属項に規定される。
【０００９】
本発明によれば、記録層を構成する材料が、記録波長よりも１００ｎｍから２５０ｎｍ長い波長にて吸収極大を有する、光記憶媒体が提供される。かかる光記憶媒体によれば、良好な性能を達成することができる。吸収極大が１００ｎｍの上述の下限よりも短い波長である場合、記録波長での吸収が高すぎることになる。他方、吸収極大が２５０ｎｍの上述の上限よりも長い波長である場合、記録後の屈折率の変化が小さすぎて光読み出し中に識別可能な信号を生成することができない。従来的に使用されていた“設計法則”を破棄し、吸収極大に対する許容可能な範囲を決定することによって、記憶媒体の記録層を生成するための高価な材料若しくは低い性能の“設計法則”の材料とは異なる材料の使用が可能となる。
【００１０】
本発明によれば、好ましくは、記録層を構成する材料は、有機色素化合物である。これは、無機材料の記録層を有する記録媒体に比べて低コストで記録媒体を製造することができるという利点をもたらす。更に、有機色素化合物は、各種ＤＶＤ−Ｒ及び各種ＤＶＤ＋Ｒを製造するために用いられているので、既存のインフラを少なくとも部分的に再利用することができる。
【００１１】
更に、記録波長は、３５０ｎｍから４５０ｎｍの範囲内であってよい。この記録波長では、この記録波長に対してはより低い性能若しくはより高い価格のいずれかの記録媒体しか利用可能でないので、本発明は、最も効果的に使用されることができる。
【００１２】
本発明の記録媒体の更なる発展は、有機色素化合物が、ＤＶＤ−Ｒ若しくはＤＶＤ＋Ｒ上の記録層を形成するのにも適するものであることである。このようにして、開発コストは、新たな色素を見出すための大規模な程度で節約することができ、既にあるインフラを部分的に再利用することができる。更に、安定性、鋭い分解等のような全ての要求は既に考慮されこれらの色素において設計されている。
【００１３】
同様の理由により、有機色素化合物がＣＤ−Ｒ上の記録層を形成するのにも適するものであることは有用である。
【００１４】
本発明は、また、光記憶媒体の記録層を形成するための材料の使用方法を提供し、これにより、上述の効果が同様の態様で提供される。
【００１５】
本発明のこれらの局面及び他の局面は、以下で説明する実施例を参照することで教示され明らかになるだろう。
【発明を実施するための最良の形態】
【００１６】
本発明において、発明者は、青の波長で記録する記録装置用に光記憶媒体の記録層を生成するための代替材料を見出すために、従来の設計法則から離れ、実験を行った。驚くべきことに、実験中、従来の設計法則から離れ、記録波長よりも１００ｎｍから２５０ｎｍ長い波長にて吸収極大を有する有機色素化合物を選択したとき、良好な信号特性も達成されることができることが判明した。この要求は、各種のＤＶＤ＋Ｒ／ＤＶＤ−Ｒ及びＣＤ−Ｒの記録装用の材料として使用される公知の有機色素化合物により満たされることができる。
【００１７】
図３は、本発明による記憶媒体の概略的な断面図を示し、計算結果が、図４Ａ及び図４Ｂに示される。計算の基礎となる光記録媒体１０は、次のように設計されている。基板１２は、銀（Ａｇ）からなる鏡１４により被覆されており、この場合、鏡１４は、好ましくは、１５０ｎｍの厚さである。鏡１４は、記録層１６を構成する種々の厚さの有機色素化合物により被覆される。図４Ａ及び図４Ｂは、記録層１６の幾つかの厚さに対する幾つかの結果を示す。記録層１６は、二酸化珪素（ＳｉＯ２）の層１８で被覆され、層１８は、保護層２０で被覆される。この構造で使用される有機色素化合物は、三菱化学メディア株式会社（ＭＫＭ）により製造されるＤＶＤ＋Ｒ用のＡＺＯ色素である。これは、図１及び図２に関連して使用された同一の色素である。この特別な計算は上述のＡＺＯ色素に基づいてなされていたが、例えば、シアニン、フタロシアニン、オキソノールのような色素、及び光記録の分野で知られる全ての他の色素も、それらの吸収極大に関して上述の要求を満たす限り、使用することができる。一般的に、これらは、ＤＶＤ＋Ｒ／ＤＶＤ−Ｒ及びＣＤ−Ｒ上の記録層を形成するのにも適する色素である。
【００１８】
図４Ａに移るに、図４Ａには、記録層１６の層の厚さに依存した反射に対する計算結果が示される。上側の曲線は、ローツーハイ（Ｌｏｗ−ｔｏ−Ｈｉｇｈ）の記録極性によるオングルーブ記録の場合の反射値を示し、下側の曲線は、ハイツーロー（Ｈｉｇｈ−ｔｏ−Ｌｏｗ）の記録極性によるイングルーブ記録の場合の反射値を示し、後者が、好ましい記録方法である。この例で使用されたレーザービームは、３５０−４５０ｎｍの波長を有し、いわゆるブルーレイレーザーである。同様に、図４Ｂでは、記録層１６の層の厚さに依存した変調に対する計算結果が示される。この図では、下側の曲線は、ローツーハイ（Ｌｏｗ−ｔｏ−Ｈｉｇｈ）の記録極性によるオングルーブ記録の場合の変調値を示し、上側の曲線は、ハイツーロー（Ｈｉｇｈ−ｔｏ−Ｌｏｗ）の記録極性によるイングルーブ記録の場合の変調値を示し、後者が、好ましい記録方法である。見てわかるように、反射値及び変調値を満足することは、実際の記録層の厚さで達成可能である。
【００１９】
従って、本発明は、吸収極大に関する設計法則は良好な信号特性を得るための要求でないことを示す。
【００２０】
注意すべきこととして、時々、色素開発者は、記録材料として適性のための指標として溶剤における色素の最大吸光度を用いるが、実際には、被覆された色素膜における最大吸収の位置の解析が、より信頼性のある設計法則を提供することが分かっている。これは、固相における異なる分子環境（例えば、堆積、分子立体配座、誘電性のスクリーニング等）が、溶解された場合に比べて、種々の吸収バンドの位置に影響するという事実に関連する。それにもかかわらず、ここで概略された吸収ピーク位置の考えの一般的な原理は、信頼性が劣るものの色素溶液に対する選別にも適用されることができる。
【００２１】
実際には、記録波長は、光記憶媒体１０がどの記録装置を使用できるかをユーザに指示す必要があるので、光記憶媒体１０と不可分の関係にある。この指示は、光記憶媒体１０に関連して使用されるのに適した記録波長を明確に定義している。
【図面の簡単な説明】
【００２２】
【図１】先行技術による色素被覆型のＣＤ−Ｒのｎ／ｋ図。
【図２】先行技術による色素被覆型のＤＶＤ−Ｒのｎ／ｋ図。
【図３】本発明による記憶媒体の概略的な断面図。
【図４Ａ】本発明による記憶媒体の計算された反射を示す図。
【図４Ｂ】本発明による記憶媒体の計算された変調を示す図。
【図１】
2009540483.tif 000002
【図２】
2009540483.tif 000003
【図３】
2009540483.tif 000004
【図４Ａ】
2009540483.tif 000005
【図４Ｂ】
2009540483.tif 000006
【国際調査報告】
2009540483.tif 000007
2009540483.tif 000008
2009540483.tif 000009